건조 가 끝난 제 1 기능 층 ( 비교 예 1 의 경우 음극 재 ) 의 상면 에 YSZ 만 으로 제조 한 페이스트 를 스크린 프린터 ( Screen printer ) 를 이용 하 여 약 20 ㎛ 두께 로 코팅 하 여 전해질 층 을 형성 하 였 다 . 상기 와 같이 하 여 제작 된 성 형체 를 소결 로 에 장입 한 후 분당 1 ℃ 의 승 온 속도 로 승 온 하 여 300 ℃ 에서 1 시간 유지 하 여 첨가 된 유기 결합제 를 태우 고 , 다시 600 ℃ 에서 1 시간 유지 하 여 첨가 된 카본 블랙 을 태워 제거 하 였 다 . 그 후 다시 분당 3 ℃ 의 승 온 속도 로 1450 ℃ 까지 승 온 하 여 3 시간 유지 하 여 소결 한 후 냉각 하 였 다 . 소결 이 끝난 뒤 에 상기 전해질 층 의 윗면 에 양극 재료 로서 LSM 을 코팅 한 뒤 , 소 결로 에 넣 어 1150 ℃ 에서 2 시간 재 소결 하 여 최종 적 인 고체 산화물 연료 전지용 단위 전지 를 제조 하 였 다 .